(57)【要約】      （修正有）【課題】時計の調速装置において、コストを抑制しつつ、ひげぜんまいの強度を向上させるとともに、温度変化による歩度の精度の低下を防止又は抑制する。【解決手段】調速装置は、ひげぜんまいと、てん輪２とを備え、ひげぜんまいは、母材の表面にコーティング膜が設けられると共に、温度変化に応じてばね定数が変化し、てん輪２は、温度変化に応じて慣性モーメントが変化する。そして、ひげぜんまいのばね定数の変化と、てん輪２の慣性モーメントの変化とによって、温度変化による振動周期の変化を抑制する。さらに、てん輪２は、てん真３と、てん真３からてん真３を中心とした半径方向の外側に延びたアーム部５及びリム部４と、リム部４に支持され、その支持された部分から半径方向の内側に延び、アーム部５及びリム部４に比べて温度変化に応じた熱膨張率が大きい錘部材６と、を備えた。【選択図】図２
2020042045.tif 000002
【特許請求の範囲】
【請求項１】
ひげぜんまいと、てん輪とを備え、
前記ひげぜんまいは、渦巻状の母材と、前記母材の表面に設けられて強度を向上させるコーティング膜とを有し、
前記ひげぜんまいは、温度変化に応じてばね定数が変化し、
前記てん輪は、温度変化に応じて慣性モーメントが変化し、
前記ひげぜんまいのばね定数の変化と、前記てん輪の慣性モーメントの変化とによって、温度変化による振動周期の変化を抑制し、
前記てん輪は、てん真と、前記てん真から前記てん真を中心とした半径方向の外側に延びた支持部材と、前記支持部材に支持され、その支持された部分から前記半径方向の内側に延び、前記支持部材に比べて温度変化に応じた熱膨張率が大きい錘部材と、を備える
ことを特徴とする時計の調速装置。
【請求項２】
前記ひげぜんまいのばね定数の温度係数は、前記母材のばね定数の温度係数よりも小さい
ことを特徴とする請求項１に記載の時計の調速装置。
【請求項３】
前記コーティング膜は、ダイヤモンドライクカーボン又は樹脂により形成されている
ことを特徴とする請求項２に記載の時計の調速装置。
【請求項４】
前記ひげぜんまいのばね定数の温度係数は、前記母材のばね定数の温度係数よりも大きい
ことを特徴とする請求項１に記載の時計の調速装置。
【請求項５】
前記コーティング膜は、二酸化ケイ素により形成されている
ことを特徴とする請求項４に記載の時計の調速装置。
【請求項６】
前記錘部材は、前記半径方向に延びた全長の、前記支持部材の支持位置から前記半径方向の内側の端部までの長さが、前記支持部材の支持位置から前記半径方向の外側の端部までの長さよりも長くなる位置で、前記支持部材に支持されている
ことを特徴とする請求項１から請求項５のいずれか一項に記載の時計の調速装置。
【請求項７】
前記錘部材は、前記半径方向に延びた全長の外側の端部が前記支持部材に支持されている
ことを特徴とする請求項１から請求項５のいずれか一項に記載の時計の調速装置。
【発明の詳細な説明】
【技術分野】
【０００１】
本発明は、時計の調速装置に関する。
【背景技術】
【０００２】
機械式時計は、調速装置によって正確な歩度を得ている。調速装置は、ひげぜんまいとてん輪を備えている。
ひげぜんまいは、金属材料で形成されていたが、最近は、シリコン製のものも用いられるようになっている。シリコン製のひげぜんまいは半導体プロセスで形成することができるため、金属製のひげぜんまいに比べて精密な寸法精度を実現することができる。
一方で、シリコン製のひげぜんまいは、衝撃に対する耐久性が金属製のものに比べて劣る。そこで、シリコン製のひげぜんまいを母材とし、この母材の表面にダイヤモンドライクカーボン（Diamond-Like Carbon；ＤＬＣ）等の強度を向上させるコーティングが施されたひげぜんまいが知られている。
【０００３】
しかし、このようなコーティングを施されたひげぜんまいは、コーティングを施されていないひげぜんまいに比べて、温度に対するばね定数の変化の割合が大きくなって歩度の精度が低下するという温度特性の問題がある。ひげぜんまいの温度特性が悪化すると、調速装置による正確な歩度を実現することができない。
一方、二酸化ケイ素（ＳｉＯ２）によるコーティングのように、シリコン製のひげぜんまいの強度を向上させるとともに、温度特性を改善したひげぜんまいもある（例えば、特許文献１，２参照）。
【先行技術文献】
【特許文献】
【０００４】
【特許文献１】実用新案登録３１５４０９１号公報
【特許文献２】特許４５１５９１３号公報
【発明の概要】
【発明が解決しようとする課題】
【０００５】
しかし、二酸化ケイ素によるコーティングで温度特性を改善する場合、その膜厚を例えば５［μｍ］以上に厚くしなければ実質的な効果が現れない。そして、そのような厚い膜厚を形成するためには、数十時間の処理時間を要する。また、二酸化ケイ素によるコーティングには、高価な酸化炉が必要である。
本発明は上記事情に鑑みなされたものであって、コストを抑制しつつ、ひげぜんまいの強度を向上させるとともに、温度変化による歩度の精度の低下を防止又は抑制することができる時計の調速装置を提供することを目的とする。
【課題を解決するための手段】
【０００６】
本発明の時計の調速装置は、ひげぜんまいと、てん輪と、を備え、前記ひげぜんまいは、渦巻状の母材と、前記母材の表面に設けられて強度を向上させるコーティング膜とを有し、前記ひげぜんまいは、温度変化に応じてばね定数が変化し、前記てん輪は、温度変化に応じて慣性モーメントが変化する。そして、前記ひげぜんまいのばね定数の変化と、前記てん輪の慣性モーメントの変化とによって、温度変化による振動周期の変化を抑制する。また、前記てん輪は、てん真と、前記てん真から前記てん真を中心とした半径方向の外側に延びた支持部材と、前記支持部材に支持され、その支持された部分から前記半径方向の内側に延び、前記支持部材に比べて温度変化に応じた熱膨張率が大きい錘部材と、を備えた。
【発明の効果】
【０００７】
本発明に係る時計の調速装置によれば、コストを抑制しつつ、ひげぜんまいの強度を向上させるとともに、温度変化による歩度の精度の低下を防止又は抑制することができる。
【図面の簡単な説明】
【０００８】
【図１】本発明の実施形態である携帯用時計（例えば腕時計）における調速装置を示す平面図である。
【図２】図１におけるてん輪を示す平面図である。
【図３Ａ】図２におけるＩ−Ｉ線に沿った断面を示す図であり、熱変形前の常温の状態を表す。
【図３Ｂ】図２におけるＩ−Ｉ線に沿った断面を示す図であり、常温の状態から温度が上昇したときの状態を表す。
【図４】錘部材が、半径方向に延びた全長の、半径方向の内側の端部までの長さが半径方向の外側の端部までの長さよりも長くなる位置の部分で、リム部に支持されているてん輪を示す図２相当の平面図である。
【図５】繊維強化プラスチックによって、アーム部、リム部、錘部材を一体的に形成したてん輪を示す図２相当の平面図である。
【図６】熱膨張率の異なる二種類の金属板を径方向に接合したバイメタルを用いたリム部を有するてん輪を示す図２相当の平面図である。
【図７】てん真、アーム部、リム部からなるてん輪を示す図２相当の平面図である。
【図８】本発明の実施形態の調速装置と、第２実施形態の調速装置と、比較例１，２の調速装置による各温度特性（温度と歩度との対応関係）の実験結果を示すグラフである。
【図９】母材にＤＬＣのコーティング膜又は合成樹脂のコーティング膜を設けたときのひげぜんまいのばね定数に与える影響を示すグラフである。
【図１０】第３実施形態の調速装置及び比較例６，７，８の調速装置による各温度特性（温度と歩度との対応関係）の実験結果を示すグラフである。
【図１１】母材にＳｉＯ２のコーティング膜を設けたときのひげぜんまいのばね定数に与える影響を示すグラフである。
【発明を実施するための形態】
【０００９】
以下、本発明に係る調速装置の実施形態について、図面を用いて説明する。
【００１０】
＜調速装置の構成＞
図１は本発明の実施形態である携帯用時計（例えば腕時計）における調速装置（てんぷ）１０を示す平面図である。図２は図１におけるてん輪２を示す平面図である。
本実施形態の調速装置１０は、図１に示すようにひげぜんまい１と、てん輪２と、を備えている。
【００１１】
ひげぜんまい１は、例えばシリコンで形成されている。ひげぜんまい１は、シリコンウェハから半導体プロセスにより形成されて、渦巻形状を呈している。また、ひげぜんまい１は、その表面に、ダイヤモンドライクカーボン（ＤＬＣ）のコーティングが施されている。これにより、ひげぜんまい１は、シリコン製の母材と、この母材の表面に設けられたＤＬＣによって形成されたコーティング膜と、を有している。ＤＬＣのコーティングの膜厚は、例えば１［μｍ］程度である。
ひげぜんまい１は、ＤＬＣのコーティングによって、コーティングが施されていないもの（渦巻状の母材）に比べて、強度が増大している。
ひげぜんまい１は、内側の端部がてん輪２のてん真３に接合され、外側の端部が、携帯用時計のムーブメントのてんぷ受けに固定されている。
【００１２】
てん輪２は、図２に示すように、てん真３と、支持部材となるアーム部５及びリム部４と、錘部材６とを備えている。アーム部５は、中心Ｃに、てん真３が嵌め合わされる貫通孔５ａが形成されている。アーム部５は、中心Ｃから両端部５ｂ，５ｃまでの長さが等しく形成されている。
てん真３は、アーム部５の貫通孔５ａに嵌め合わされて、軸の上下が、携帯用時計のムーブメントの地板とてんぷ受けとに回転自在に支持される。
【００１３】
リム部４は、円環状に形成され、アーム部５の両端部５ｂ，５ｃにそれぞれ結合している。アーム部５とリム部４とが結合した状態で、中心Ｃは、リム部４の中心に一致し、アーム部５は、中心Ｃからリム部４の半径方向に延びている。
なお、アーム部５とリム部４とは、一体に成形されたものであってもよいし、別部材であったものを接合してもよい。
アーム部５とリム部４とは、例えば、鉄にニッケルを加えた合金（インバー（登録商標）等）であり、常温付近での熱膨張率が極めて小さい。
【００１４】
錘部材６は、柱状の棒材であり、アーム部５及びリム部４よりも常温付近で熱膨張率の大きい例えば銅で形成されている。本実施形態においては、錘部材６の熱膨張率は、アーム部５及びリム部４の熱膨張率の６倍を超える大きさである。
また、本実施形態においては、錘部材６は、柱状の軸方向がリム部４の半径方向の内側に延びた状態で、柱状の軸方向の一方の端部６ａがリム部４に接合されている。つまり、錘部材６は、リム部４の半径方向の外側に対応する端部６ａがリム部４に支持されている。一方、錘部材６は、リム部４の半径方向の内側に対応する端部６ｂはどこにも接触せずに拘束されていない状態となっている。
【００１５】
錘部材６とリム部４との接合方法としては、ねじによる締結、接着剤による貼り付け、凹凸等の形状による嵌め合わせ、溶接やろう付けによる溶着などを適用することができる。
錘部材６は、６個備えられていて、これら６個の錘部材６は、中心Ｃ回りに、アーム部５の軸心から４５［度］の角度間隔で配置されている。
【００１６】
これにより、錘部材６は、温度の変化に応じた熱膨張、熱収縮する場合、リム部４に支持された外側の端部６ａを基準として、リム部４の半径方向の内側に、拘束されずに伸縮する。
【００１７】
＜調速装置の作用＞
次に、本実施形態の携帯用時計における調速装置１０の作用について説明する。
図３Ａ及び図３Ｂは、図２におけるＩ−Ｉ線に沿った断面を示す図であり、図３Ａは熱膨張前の常温の状態を表し、図３Ｂは常温の状態から温度が上昇したときの状態を表す。
【００１８】
図３Ａに示すように、てん輪２の熱膨張前は、各錘部材６単体の重心６ｇは、てん真３（図２参照）の中心Ｃから、半径方向の距離Ｌ１にある。
てん輪２やてん輪２の周辺温度が常温から温度が上昇すると、ひげぜんまい１はばね定数が低下する。
このひげぜんまい１のばね定数の低下は、調速装置１０の振動周期を長くする方向に変化させる要素となる。
【００１９】
これに対して、てん輪２は、常温から温度が上昇すると、次のように変化する。すなわち、熱膨張率が極めて小さいアーム部５（図２参照）及びリム部４は温度の上昇によってもほとんど膨張しないが、アーム部５及びリム部４に対して熱膨張率が大きい錘部材６は膨張する。
このとき、錘部材６は、図３Ｂに示すように、それぞれ半径方向の外側の端部６ａを基準として、中心Ｃに向かって伸長する。そして、各錘部材６単体の重心６ｇは、てん真３の中心Ｃから、半径方向の距離Ｌ２（＜Ｌ１）の位置に移動する。
【００２０】
この結果、温度の上昇後のてん輪２の半径方向における重心は、温度上昇前に比べて、半径方向の内側方向（中心Ｃに近付く方向）に移動した分布となる。したがって、てん輪２の慣性モーメントは温度の上昇によって小さくなる。
てん輪２の慣性モーメントが小さくなることは、調速装置１０の振動周期を短くする方向に変化させる要素となる。
つまり、てん輪２は、コーティング膜を含めたひげぜんまい１の温度変化に応じたばね定数の変化に基づく調速装置１０の振動周期の変化を打ち消す（抑制する）方向に、温度の変化に応じて慣性モーメントが変化する。
【００２１】
なお、コーティング膜を含めたひげぜんまい１の、温度変化に応じたばね定数の変化は、実験等により予め把握可能であるため、その温度変化に対応するてん輪２の慣性モーメントの変化量を、ひげぜんまい１の温度変化に応じたばね定数の変化に基づく調速装置１０の振動周期の変化を打ち消すものに設定することが可能である。この場合、錘部材６の長さ等を調整することにより、温度変化に対応するてん輪２の慣性モーメントの変化量を設定すればよい。
【００２２】
このように、本実施形態の調速装置１０は、てん輪２の慣性モーメントが、コーティング膜を含めたひげぜんまい１のばね定数の変化に基づく振動周期の変化を打ち消す方向に変化するため、温度変化による振動周期のずれが抑制される。したがって、温度変化による携帯用時計の歩度の精度の低下を防止又は抑制することができる。
しかも、ＤＬＣによりひげぜんまい１の強度を向上させることができる。また、ひげぜんまい１に用いられるＤＬＣ等のコーティングに、温度補償（温度変化によるばね定数の変化に対する補償）を機能させる必要がない。よって、ＤＬＣ等のコーティングは、ひげぜんまい１の強度を必要とされる強度まで高めるのに十分な厚さであれば足りる。したがって、必要以上の厚さの被膜を形成するためのコストをかける必要がない。
【００２３】
また、本実施形態の調速装置１０は、各錘部材６は、支持部材であるリム部４に１か所のみで接合されているため、リム部４及び錘部材６は温度の変化による歪が発生しないか、歪みの作用が少ない。よって、てん輪２の耐久性が、温度変化による応力によって低下するのを防止又は抑制することができる。
【００２４】
本実施形態の調速装置１０は、錘部材６が半径方向の外側の端部６ａにおいてリム部４に支持されているため、錘部材６の重心６ｇが半径方向の内側方向に移動する長さを最大にすることができる。これにより調速装置１０は、錘部材６による温度補償の範囲を最大限に広く確保することができる。
【００２５】
＜変形例＞
本実施形態の調速装置１０は、母材の表面に強度を向上させるコーティング膜としてＤＬＣを適用したひげぜんまい１を用いているが、コーティング膜としては、金属膜、高分子材料膜、アルミナ膜、二酸化チタン（ＴｉＯ２）膜、二酸化ケイ素（ＳｉＯ２）膜等を適用することもできる。
【００２６】
本実施形態の調速装置１０は、ひげぜんまい１の母材がシリコン製であったが、他の素材で形成されたものであってもよい。ひげぜんまい１の母材としては、その他に、例えば、石英ガラスやセラミックス材料などを適用することもできる。
【００２７】
本実施形態の調速装置１０は、アーム部５及びリム部４が鉄にニッケルを加えた合金であり、錘部材６が銅であるが、アーム部５及びリム部４と錘部材６との素材の組み合わせは、この実施形態のものに限定されない。すなわち、錘部材６は、アーム部５及びリム部４よりも熱膨張率の大きいものであればよく、銅の他にニッケルなどを適用することもできる。
また、アーム部５及びリム部４は、錘部材６よりも熱膨張率の小さいものであればよく、例えば、石英ガラスやシリコンなどを適用することもできる。
【００２８】
さらに、組み合わせるひげぜんまいの温度特性によっては、温度が上昇するほど収縮する負の温度特性を有する材質（例えば、タングステン酸ジルコニウム（ＺｒＷ２Ｏ８）や、シリコン酸化物（Ｌｉ２Ｏ-Ａｌ２Ｏ３-ＳｉＯ２）等）をてん輪２に用いてもよい。
【００２９】
本実施形態の調速装置１０は、６個の錘部材６を備えているが、錘部材６は、２個以上であればよく、特定の個数に限定されるものではない。なお、錘部材６は、中心Ｃを挟んで対称となる位置や、等角度間隔で配置されることが、重量分布の均等化の観点から好ましい。
また、錘部材６の向き（軸線の向き：姿勢）はリム部４の半径方向に一致したものに限定されない。ただし、錘部材６の向きは、リム部４の接線方向以外であること、つまり接線方向に交差する方向であることが必要である。
【００３０】
本実施形態の調速装置１０は、錘部材６が半径方向に一様な形状であるが、一様な形状に限らず、半径方向の内側に向かうにしたがって幅が広くなったり、厚さが厚くなったりして重量が大きくなる形状を採用することもできる。このように、半径方向の内側に向かうにしたがって重量が大きくなる形状の錘部材によれば、温度の上昇により、重心が半径方向の内側に移動する量を、一様な幅、厚さの錘部材６による重心６ｇの移動する量よりも大きくすることができる。
【００３１】
本実施形態の調速装置１０は、錘部材６を支持する支持部材として、アーム部５とリム部４とが形成されているが、リム部４を備えずにアーム部５のみを備え、このアーム部５に錘部材６が支持されるものであってもよい。また、リム部４は、周方向に１周完全に繋がった円環状でなくてもよく、部分的に途切れた形状であってもよい。
【００３２】
図４は、錘部材６が、半径方向に延びた全長の、半径方向の内側の端部６ｂまでの長さＬ４が半径方向の外側の端部６ａまでの長さＬ３よりも長くなる位置の部分６ｅで、リム部４に支持されているてん輪１２を示す図２相当の平面図である。
本実施形態の調速装置１０は、錘部材６の半径方向の外側の端部６ａがリム部４に支持されたものであるが、錘部材６は、図４に示すように、半径方向に延びた全長（Ｌ３＋Ｌ４）の、半径方向の内側の端部６ｂまでの長さＬ４が半径方向の外側の端部６ａまでの長さＬ３よりも長くなる位置の部分６ｅで、リム部４に支持されていてもよい。
【００３３】
このように端部６ａ，６ｂ以外の部分６ｅでリム部４に支持された錘部材６を有するてん輪１２を備えた調速装置も本発明に係る時計の調速装置の一実施形態である。そして、このてん輪１２は、温度の上昇により、リム部４に支持された部分６ｅよりも半径方向の外側の部分６ｃは、半径方向の外側に向けて伸長し、リム部４に支持された部分６ｅよりも半径方向の内側の部分６ｄは、半径方向の内側に向けて伸長する。
【００３４】
そして、半径方向の外側の部分６ｃの重心は半径方向の外側に向けて移動し、半径方向の内側の部分６ｄの重心は半径方向の内側に向けて移動する。これら各重心の移動量は、その各部分６ｃ，６ｄの長さＬ３、Ｌ４に比例するため、半径方向の外側の部分６ｃの半径方向の外側への重心の移動量は、半径方向の内側の部分６ｄの半径方向の内側への重心の移動量よりも小さい。したがって、錘部材６の全体の重心は、半径方向の内側に移動する。
【００３５】
この結果、温度上昇により、てん輪１２の重心の分布は半径方向の内側に移動し、てん輪１２の慣性モーメントは小さくなり、てん輪２と同じ作用効果が発揮される。
すなわち、このように構成されたてん輪１２とひげぜんまい１とを備えた調速装置は、温度変化による携帯用時計の歩度の精度の低下を防止又は抑制することができ、ひげぜんまい１の強度を向上させることができ、必要以上の厚さの被膜を形成するためのコストをかける必要がない。
【００３６】
本実施形態の調速装置１０では、支持部材となるアーム部５及びリム部４が、常温付近での熱膨張率が極めて小さい材質で形成され、一方錘部材６が、アーム部５及びリム部４よりも常温付近で熱膨張率の大きい材質で形成されている。しかしながら、これに限らず、例えば、図５に示すてん輪２Ａや、図６に示すてん輪２Ｂを備えた調速装置も本発明に係る時計の調速装置の一実施形態である。
【００３７】
すなわち、図５に示すてん輪２Ａでは、アーム部５及びリム部４と一対の錘部材６とを、繊維強化プラスチックで一体的に形成すると共に、アーム部５の軸方向に対して一対の錘部材６の軸方向を直交させる。そして、繊維強化プラスチックが有する繊維Ｓの配向方向を、アーム部５の軸方向（アーム部５の延在方向）に対して平行に設定している。
ここで、「繊維強化プラスチック」とは、繊維に方向性を持たせたまま（長繊維の状態）で作製した織物に、主原料の合成樹脂を含浸させて形成されたプリプレグシートを積層し、合成樹脂の強度を高めたプラスチック複合材料である。繊維に方向性があるため、繊維の配向によって熱膨張率や強度に異方性が出る。つまり、この繊維強化プラスチックは、繊維の方向に沿った方向には熱膨張率が小さく、繊維の方向に直交する方向には熱膨張率が大きい。そのため、図５に示すてん輪２Ａは、アーム部５の軸方向に平行な方向には熱膨張率が比較的小さくて変形しにくい。また、アーム部５の軸方向に直交する方向には熱膨張率が比較的大きくて変形しやすい。
【００３８】
これにより、図５に示すてん輪２Ａでは、常温から温度が上昇したときに、アーム部５では熱膨張率が小さく、ほとんど膨張しない。また、リム部４は、中心Ｃを中心として半径方向に熱膨張するが、アーム部５が結合した部分及びその近傍部分では、半径方向と繊維Ｓの配向方向とのずれが小さくて熱膨張率が比較的小さく、また、アーム部５によっても膨張が拘束される。一方、錘部材６が一体化した部分及びその近傍部分では、半径方向と繊維Ｓの配向方向とのずれが大きくて熱膨張率が比較的大きい。そのため、リム部４は、温度が上昇すると、アーム部５の軸方向を短軸方向とし、錘部材６の軸方向を長軸方向とする楕円形状に熱膨張する。これに対し、錘部材６では熱膨張率が大きく、アーム部５の中心Ｃに向かって伸長する。
【００３９】
この結果、てん輪２Ａの重心の分布は半径方向の内側に移動し、てん輪２Ａの慣性モーメントは小さくなり、図２に示すてん輪２と同じ作用効果が発揮される。すなわち、このように構成されたてん輪２Ａと、シリコン製の母材の表面にＤＬＣのコーティング膜が設けられたひげぜんまい１とを備えた調速装置は、温度変化による携帯用時計の歩度の精度の低下を防止又は抑制することができる一方、ひげぜんまい１の強度を向上させることができ、必要以上の厚さの被膜を形成するためのコストをかける必要がない。
【００４０】
なお、このてん輪２Ａにおいても、錘部材６の長さや、繊維強化プラスチックの熱膨張率等を調整することで、温度変化によるてん輪２Ａの慣性モーメントの変化量を制御することができる。また、この図５に示すてん輪２Ａでは、アーム部５及びリム部４と一対の錘部材６とが一体的に形成されている。そのため、組立性が良く、錘部材６がリム部４に対して傾いて取り付けられることがなくなり、安定した温度特性を得ることができる。
【００４１】
また、繊維強化プラスチックに用いる繊維としては、炭素繊維、ガラス繊維、ボロン繊維、アラミド繊維、ポリエチレン繊維等を用いることができる。また、繊維強化プラスチックの主原料である合成樹脂としては、不飽和ポリエステル、エポキシ樹脂、フェノール樹脂等の熱硬化性樹脂を用いてもよいし、ポリアミド樹脂、メチルメタアクリレートなどの熱可塑性樹脂を用いてもよい。
【００４２】
さらに、図６に示すてん輪２Ｂでは、てん真３を径方向の外側から半周程度取り囲むように略円弧状に形成され、てん真３を中心にして両側に配置された２つのバイメタル部４０から構成されたリム部４Ｂと、これら２つのバイメタル部４０とてん真３とを径方向で連結するアーム部５Ｂとを備えている。
ここで、バイメタル部４０は、熱膨張率が異なる第１金属板４αと第２金属板４βが径方向に重なり合うようにして接合されている。このバイメタル部４０では、径方向内側に位置する第１金属板４αの材料としては鉄にニッケルを加えた合金（インバー（登録商標））等の低熱膨張材料を用い、径方向外側に位置する第２金属板４βの材料としては黄銅等の高熱膨張材料を用いる。
【００４３】
また、アーム部５Ｂは、てん真３を通るように径方向に延びる帯状のものであって、その長手方向中心がてん真３に嵌め合わされる。さらに、アーム部５Ｂは、バイメタル部４０の第１金属板４αと同様にインバー（登録商標）等の低熱膨張材料により形成されている。
そして、アーム部５Ｂの両端に、それぞれバイメタル部４０の一端が固定されている。これにより、各バイメタル部４０の両端は、アーム部５Ｂに固定された固定端４０ａと、この固定端４０ａとは反対側端に位置する自由端４０ｂとに設定される。また、２つのバイメタル部４０は、てん真３を中心にして点対称に配置された状態になり、２つのバイメタル部４０により、てん真３の全周を取り囲んだリム部４Ｂが形成される。さらに、自由端４０ｂには、それぞれ錘部６Ｂが設けられている。
【００４４】
上記の構成により、温度上昇時、バイメタル部４０は、２つの金属板（第１,第２金属板４α,４β）の熱膨張率の差異により自由端４０ｂ側が径方向の内側に向けて移動するように変形する。これにより、温度上昇に伴って錘部６Ｂが径方向内側に移動し、てん輪２Ｂの慣性モーメントを低下させることができる。この結果、図２に示すてん輪２と同じ作用効果が発揮される。
すなわち、このように構成されたてん輪２Ｂと、シリコン製の母材の表面にＤＬＣのコーティング膜が設けられたひげぜんまい１とを備えた調速装置は、温度変化による携帯用時計の歩度の精度の低下を防止又は抑制することができる一方、ひげぜんまい１の強度を向上させることができ、必要以上の厚さの被膜を形成するためのコストをかける必要がない。
【００４５】
さらに、本実施形態の調速装置１０では、てん輪２が支持部材となるアーム部５及びリム部４と、錘部材６とを有している。しかしながら、これに限らず、図７に示すように、てん真３と、アーム部５と、リム部４とからなり、錘部材を有していないてん輪２Ｃであってもよい。
【００４６】
ここで、図７に示すてん輪２Ｃを、温度が上昇するほど膨張する正の温度特性を有する黄銅等によって形成した場合では、温度が上昇すると膨張し、アーム部５が伸長しててん輪２Ｃが拡径する。そのため、温度上昇後のてん輪２Ｃの半径方向における重心は、温度上昇前に比べて、半径方向の外側方向（中心Ｃから離れる方向）に移動した分布となる。したがって、てん輪２Ｃの慣性モーメントは温度の上昇によって大きくなる。てん輪２Ｃの慣性モーメントが大きくなることは、調速装置１０の振動周期を長くする方向に変化させる要素となる。
【００４７】
一方、例えばシリコン製の母材に、二酸化ケイ素によるコーティング膜を設けたひげぜんまいでは、コーティング膜を含めたひげぜんまいのばね定数が、温度が上昇しても低下せず、調速装置１０の振動周期を短くする方向に変化させる要素となる。
【００４８】
そのため、黄銅によって図７Ｃに示すてん輪２Ｃを形成した場合であっても、コーティング膜を含めたばね定数が、温度が上昇するほど増加する正の温度係数を有するひげぜんまい（例えば、シリコン製の母材に二酸化ケイ素のコーティング膜）と組み合わせることで、てん輪２Ｃの慣性モーメントの変化に基づく振動周期の変化と、コーティング膜を含めたひげぜんまいのばね定数の変化に基づく振動周期の変化とが互いに打ち消しあい、温度変化による携帯用時計の歩度の精度の低下を防止又は抑制することができる。
【００４９】
また、図７に示すてん輪２Ｃを、温度が上昇するほど収縮する負の温度特性を有するタングステン酸ジルコニウム等によって形成した場合では、温度が上昇するとアーム部５が縮小しててん輪２Ｃが縮径する。そのため、てん輪２Ｃの重心の分布は半径方向の内側に移動し、てん輪２Ｃの慣性モーメントは小さくなり、図２に示すてん輪２と同じ作用効果が発揮される。すなわち、負の温度特性を有する材質によって形成されたてん輪２Ｃと、図１に示すひげぜんまい１とを備えた調速装置は、てん輪２Ｃの慣性モーメントの変化に基づく振動周期の変化と、コーティング膜を含めたひげぜんまいのばね定数の変化に基づく振動周期の変化とが互いに打ち消しあい、温度変化による携帯用時計の歩度の精度の低下を防止又は抑制することができる。
【００５０】
このように、本実施形態の調速装置１０に採用するてん輪は、慣性モーメントを制御することができれば、どのような構成であっても構わない。コーティング膜を含めたひげぜんまいのばね定数の変化に基づく調速装置１０の振動周期の変化を打ち消すことができるてん輪を適宜選択することができる。
【００５１】
［実験例１］
図８は、本実施形態の調速装置１０と、本発明の他の実施形態（第２実施形態）である調速装置と、比較例１，２の調速装置による各温度特性（温度と歩度との対応関係）の実験結果を示すグラフである。
図８のグラフにおいて、実線は、本発明の実施形態の調速装置１０による温度特性を示し、点線は、第２実施形態の調速装置による温度特性を示し、一点鎖線は、本発明が適用されない比較例１の温度特性を示し、二点鎖線は、本発明が適用されない比較例２の温度特性を示す。なお、これら実線、点線、一点鎖線及び二点鎖線は、温度８［度］、２３［度］及び３８［度］における各実験データのプロットを結んで得られた。
【００５２】
ここで、実施形態の調速装置１０（実線）は、母材がシリコンで、厚さ１［μｍ］のＤＬＣのコーティング膜が施されたひげぜんまいと、図２に示したてん輪とを備えた構成である。
第２実施形態の調速装置（点線）は、母材がシリコンで、厚さ１［μｍ］の合成樹脂製のコーティング膜が施されたひげぜんまいと、図２に示したてん輪とを備えた構成である。  なお、この第２実施形態の調速装置（点線）における「合成樹脂製のコーティング膜」とは、例えば、ポリパラキシリレン系ポリマーを含む合成樹脂によって形成されたコーティング膜である。
比較例１の調速装置（一点鎖線）は、コーティングが無いシリコンのひげぜんまい（シリコン製の母材）と、快削黄銅で形成されたてん輪とを備えた構成である。
比較例２の調速装置（二点鎖線）は、母材がシリコンで、厚さ１［μｍ］のＤＬＣのコーティング膜が施されたひげぜんまいと、快削黄銅で形成されたてん輪とを備えた構成である。
【００５３】
図８に示した温度特性のグラフによると、シリコン製のひげぜんまいと、従来のてん輪（快削黄銅性）は、ともに温度増加に伴って振動周期を遅らせる温度特性を有するため、比較例１は温度特性が悪い。
ここで、比較例１のひげぜんまい（シリコン製の母材）にＤＬＣのコーティングが施された比較例２では、ＤＬＣのコーティングがひげぜんまいの温度特性を悪化させる方向に作用し、比較例２の温度特性は比較例１の温度特性よりも悪化する。
【００５４】
一方、実施形態の調速装置１０は、比較例２に対して、てん輪が異なるものであるが、上述した２つの比較例１，２に対して、ＤＬＣのコーティングでシリコンのひげぜんまいの剛性を向上させつつ、ＤＬＣのコーティングで悪化した温度特性を改善させ、温度に応じた歩度の変動を減少させることが実証された。
【００５５】
また、第２実施形態の調速装置であっても、上述した２つの比較例１，２に対して、合成樹脂のコーティングでシリコンのひげぜんまいの剛性を向上させつつ、温度特性を改善して、温度に応じた歩度の変動を減少させることが実証された。
【００５６】
また、図９は、シリコン製の母材に対してコーティング膜を設けたときのひげぜんまいのばね定数への影響を示すグラフである。図９のグラフにおいて、実線は比較例３の渦巻状の母材（コーティングのないシリコン製のひげぜんまい）のばね定数の温度特性を示し、一点鎖線はシリコン製の母材に厚さ１［μｍ］のＤＬＣのコーティング膜を設けた比較例４のひげぜんまいのばね定数の温度特性を示し、点線はシリコン製の母材に厚さ１［μｍ］の合成樹脂のコーティング膜を設けた比較例５のひげぜんまいのばね定数の温度特性を示す。なお、比較例４のひげぜんまいは、本実施形態の調速装置１０に適用したひげぜんまいである。また、比較例５のひげぜんまいは、第２実施形態の調速装置に適用したひげぜんまいである。そして、実線、一点鎖線、点線は、温度８［度］、２３［度］及び３８［度］における各実験データのプロットを結んで得られたものであり、２３［度］のときのばね定数比を１としている。
【００５７】
ここで、図９に示すように、比較例３の渦巻状の母材（コーティングのないシリコン製のひげぜんまい）は、温度が上昇するほどばね定数が低下する特性（負の温度係数）を有している。一方、母材に対しＤＬＣのコーティングが施された比較例４のひげぜんまいと、母材に対し合成樹脂のコーティングが施された比較例５のひげぜんまいにおいても、温度が上昇するほどばね定数が低下する特性（負の温度係数）を有している。
しかしながら、比較例３のひげぜんまいよりも、比較例４及び比較例５のひげぜんまいの方が、温度の上昇に対してばね定数がより大きく低下している。すなわち、ＤＬＣのコーティング膜を母材に設けたひげぜんまいのばね定数の温度係数は、母材のばね定数の温度係数よりも小さいことが実証された。また、合成樹脂のコーティング膜を母材に設けたひげぜんまいのばね定数の温度係数も、母材のばね定数の温度係数よりも小さいことが実証された。
【００５８】
そして、このように、コーティング膜を設けたことで、母材のばね定数の温度係数よりも、ばね定数の温度係数が小さくなるひげぜんまいは、温度上昇時の慣性モーメントの温度係数（負の温度係数）が比較的小さいてん輪（つまり、温度上昇時の慣性モーメントの増加抑制効果が比較的高いてん輪）に対して適用することで、温度に応じた歩度の変動を適切に抑制することができる。
【００５９】
なお、母材に設けたことで「母材のばね定数の温度係数よりも、ひげぜんまいのばね定数の温度係数を小さくする」コーティング膜は、ＤＬＣや合成樹脂に限らない。他のコーティング膜であっても、ひげぜんまいのばね定数の温度係数を図９の比較例４や比較例３に示す特性とするものであれば、適用することが可能である。
【００６０】
［実験例２］
図１０は、本発明の他の実施形態（第３実施形態）である調速装置及び比較例６，７，８の調速装置による各温度特性（温度と歩度との対応関係）の実験結果を示すグラフである。
図１０のグラフにおいて、実線は、本発明の第３実施形態の調速装置による温度特性を示し、一点鎖線は、本発明が適用されない比較例６の温度特性を示し、二点鎖線は、本発明が適用されない比較例７の温度特性を示し、点線は、本発明が適用されない比較例８の温度特性を示す。なお、これら実線、点線、一点鎖線及び二点鎖線は、温度８［度］、２３［度］及び３８［度］における各実験データのプロットを結んで得られた。
【００６１】
ここで、第３実施形態の調速装置（実線）は、母材がシリコンで、厚さ１［μｍ］の二酸化ケイ素（ＳｉＯ２）のコーティングが施されたひげぜんまいと、図２に示したてん輪とを備えた構成である。
比較例６の調速装置（一点鎖線）は、コーティングが無いシリコンのひげぜんまい（シリコン製の母材）と、快削黄銅で形成されたてん輪とを備えた構成である。この比較例６は、図７に示した比較例１と同じである。
比較例７の調速装置（二点鎖線）は、母材がシリコンで、厚さ５［μｍ］の二酸化ケイ素（ＳｉＯ２）のコーティングが施されたひげぜんまいと、快削黄銅で形成されたてん輪とを備えた構成である。
比較例８の調速装置（点線）は、コーティングが無いシリコンのひげぜんまい（シリコン製の母材）と、図２に示したてん輪とを備えた構成である。
【００６２】
図１０に示した温度特性のグラフによると、シリコン製のひげぜんまいと、従来のてん輪（快削黄銅製）は、ともに振動周期を遅らせる温度特性を有しているため、比較例６は温度特性が悪い。
ここで、比較例６のひげぜんまいに、厚さ５［μｍ］の二酸化ケイ素のコーティングが施された比較例７では、二酸化ケイ素のコーティングが快削黄銅のてん輪の温度特性を打ち消す方向に作用するため、調速装置全体での温度特性は改善されている。
しかし、二酸化ケイ素のコーティングを厚さ５［μｍ］まで成長させるには数十時間の期間を要するため、高価な製造コストがかかるという問題がある。
【００６３】
比較例８は、比較例６のてん輪を、第３実施形態の調速装置におけるてん輪に代えた構成であり、比較例５に比べて、温度特性が大幅に改善している。
一方、第３実施形態の調速装置は、二酸化ケイ素のコーティングでシリコンのひげぜんまいの剛性を向上させつつ、シリコンのひげぜんまいの温度特性を改善し、さらにてん輪によっても調速装置の全体での温度特性を、比較例６，７，８よりも改善し、温度に応じた歩度の変動を略完全に抑えられることが実証された。
【００６４】
また、図１１は、シリコン製の母材に対して二酸化ケイ素のコーティング膜を設けたときのひげぜんまいのばね定数への影響を示すグラフである。図１１のグラフにおいて、実線は比較例９の渦巻状の母材（コーティングのないシリコン製のひげぜんまい）のばね定数の温度特性（上述の比較例３と同じもの）を示し、一点鎖線はシリコン製の母材に厚さ１［μｍ］の二酸化ケイ素のコーティング膜を設けた比較例１０のひげぜんまいのばね定数の温度特性を示す。なお、比較例１０のひげぜんまいは、第３実施形態の調速装置に適用したひげぜんまいである。そして、実線及び一点鎖線は、温度８［度］、２３［度］及び３８［度］における各実験データのプロットを結んで得られたものであり、２３［度］のときのばね定数比を１としている。
【００６５】
ここで、図１１に示すように、比較例９の渦巻状の母材（コーティングのないシリコン製のひげぜんまい）は、温度が上昇するほどばね定数が低下する特性（負の温度係数）を有している。一方、母材に対し厚さ１［μｍ］の二酸化ケイ素のコーティングが施された比較例１０のひげぜんまいにおいても、温度が上昇するほどばね定数が低下する特性（負の温度係数）を有している。
しかしながら、比較例９のひげぜんまいよりも、比較例１０のひげぜんまいの方が、温度の上昇に対してばね定数が低下していない。すなわち、二酸化ケイ素のコーティング膜を母材に設けたひげぜんまいのばね定数の温度係数は、母材のばね定数の温度係数よりも大きいことが実証された。
【００６６】
そして、このように、コーティング膜を設けたことで、母材のばね定数の温度係数よりも、ばね定数の温度係数が大きくなるひげぜんまいは、温度上昇時の慣性モーメントの温度係数（負の温度係数）が比較的大きいてん輪（つまり、温度上昇時の慣性モーメントの増加抑制効果が比較的低いてん輪）に対して適用することで、温度に応じた歩度の変動を適切に抑制することができる。
【００６７】
なお、母材に設けたことで「母材のばね定数の温度係数よりも、ひげぜんまいのばね定数の温度係数を大きくする」コーティング膜は、二酸化ケイ素に限らない。他のコーティング膜であっても、ひげぜんまいのばね定数の温度係数を図１１の比較例９に示す特性とするものであれば、適用することが可能である。
【符号の説明】
【００６８】
１  ひげぜんまい
２  てん輪
３  てん真
４  リム部
５  アーム部
６  錘部材
６ａ  外側の端部
６ｇ  重心
１０  調速装置
Ｃ  中心
Ｌ１，Ｌ２  距離
【図１】
2020042045.tif 000003
【図２】
2020042045.tif 000004
【図３Ａ】
2020042045.tif 000005
【図３Ｂ】
2020042045.tif 000006
【図４】
2020042045.tif 000007
【図５】
2020042045.tif 000008
【図６】
2020042045.tif 000009
【図７】
2020042045.tif 000010
【図８】
2020042045.tif 000011
【図９】
2020042045.tif 000012
【図１０】
2020042045.tif 000013
【図１１】
2020042045.tif 000014